インターロイキン-1βおよび/またはインターロイキン-6および/またはインターロイキン-8活性の増加を伴う疾患、ならびに/あるいは、インターロイキン-1βおよび/またはインターロイキン-6および/またはインターロイキン-8の活性低下が治癒過程に有益である疾患ただし、損傷欠陥、例えば慢性糖尿病性神経症性潰瘍、慢性下腿潰瘍、床ずれ、二次癒合感染創、非刺激性一次癒合創傷、例えば特に解離性裂傷または擦傷は除外するの予防および/または治療のためのケイ素含有生分解性物質であって、ケイ素含有生分解性物質がポリヒドロキシケイ酸エチルエステル化合物であるケイ素含有生分解性物質。前記物質が繊維状、繊維マトリックス、粉末、液体調製物、モノリスおよび/またはコーティングである請求項1に記載のケイ素含有生分解性物質。a少なくとも1つのテトラエトキシシランの加水分解/縮合反応b単相溶液を生成するための、好ましくは反応系の穏やかな混合と同時に行うエバポレーションc単相溶液の冷却、およびdシリカゾル材料を生成するための熟成e繊維または繊維マトリックスを生成するためのシリカゾル材料からのスレッドの取り出し、および/または、粉末を生成するためのシリカゾル材料の乾燥、特に噴霧乾燥若しくは凍結乾燥、および場合により液体調製物を生成するための該粉末の溶媒への溶解、および/または、ケイ素含有生分解性物質によりコーティングする物品へのシリカゾル材料のコーティング、および/または、モノリスを生成するためのシリカゾル材料の型への流し込みにより製造される、請求項2に記載のケイ素含有生分解性物質。請求項3に従って製造され、工程aにおいて、テトラエトキシシランを、0~≦7の初期pHで、場合により水溶性溶媒、好ましくはエタノールの存在下、0~80°Cの温度で酸触媒し、工程bにおいて、4°Cで10s-1の剪断速度で0.5~2Pasの範囲の粘度まで単相溶液をエバポレートする、請求項3に記載のケイ素含有生分解性物質。工程aにおける酸触媒反応を、ケイ素化合物に対して、1:1.7~1:1.9、好ましくは1:1.7~1:1.8の範囲のモル比の硝酸水溶液により行う、請求項4に記載のケイ素含有生分解性物質。インターロイキン-1βおよび/またはインターロイキン-6および/またはインターロイキン-8活性の増加を伴う疾患、ならびに/あるいは、インターロイキン-1βおよび/またはインターロイキン-6および/またはインターロイキン-8の活性低下が治癒過程に有益である疾患の予防および/または治療のためのケイ素含有生分解性物質であって、疾患が、自己免疫疾患、アレルギー、腸炎、大腸炎、胃炎、関節炎、心筋炎、皮膚炎、耳炎、肺炎、ショック肺、血液凝固障害、炎症性骨/関節疾患、関節リウマチ、敗血症、敗血性ショック、移植後後遺症、急性および慢性炎症、炎症性大腸炎、移植片対宿主病、ショック、脳卒中、急性呼吸器症候群ARDS、乾癬、再狭窄、エイズ、悪液質、頭蓋脳外傷、アレルギー、寄生性感染症、アレルギー性鼻炎、アレルギー性喘息、アトピー性皮膚炎、多発性硬化症、全身性エリテマトーデス、移植片対宿主病、移植片拒絶反応、喘息および慢性閉塞性肺疾患、慢性胃炎、皮膚の急性および慢性炎症、乾癬、皮膚アレルギー、寄生性皮膚感染症、アトピー性皮膚炎、特に神経皮膚炎、皮膚筋炎、尋常性天疱瘡および/またはその他の局所的および全身性感染症および/または急性および慢性炎症状態から選択される、請求項1~5のいずれかに記載のケイ素含有生分解性物質。インターロイキン-1βおよび/またはインターロイキン-6および/またはインターロイキン-8活性の増加を伴う疾患、ならびに/あるいは、インターロイキン-1βおよび/またはインターロイキン-6および/またはインターロイキン-8の活性低下が治癒過程に有益である疾患の予防および/または治療のためケイ素含有生分解性物質であって、疾患が、皮膚の急性および慢性炎症、乾癬、皮膚アレルギー、寄生性皮膚感染症、アトピー性皮膚炎、特に神経皮膚炎、皮膚筋炎および/または尋常性天疱瘡から選択される、請求項6に記載のケイ素含有生分解性物質。前記生分解性ポリヒドロキシケイ酸エチルエステル化合物例えば、繊維状または不織布形態を、インターロイキン-1βおよび/またはインターロイキン-6および/またはインターロイキン-8活性の増加を伴う疾患、ならびに/あるいは、前記サイトカインの活性を低下させることで治療し得る疾患の予防および/または治療のために使用できることは、先行技術において開示されていない。創傷治療および創傷治癒のためのポリヒドロキシケイ酸エチルエステル化合物の使用は前記文献に確かに記載されており、創傷治癒が前炎症過程若しくは抗炎症過程を伴うことが知られているが、先行技術は、特に炎症性疾患および/または自己免疫疾患に対する、前記生分解性ポリヒドロキシケイ酸エチルエステル化合物の予防的および/または治療的な一般的使用を記載しない。したがって、本発明は、インターロイキン-1βおよび/またはインターロイキン-6および/またはインターロイキン-8活性の増加を伴う疾患、ならびに/あるいは、インターロイキン-1βおよび/またはインターロイキン-6および/またはインターロイキン-8の活性低下が治癒過程に有益である疾患ただし、創傷欠陥、例えば慢性糖尿病性神経症性潰瘍、慢性下腿潰瘍、床ずれ、二次癒合感染創、非刺激性一次癒合創傷、例えば特に解離性裂傷若しくは擦傷は除外するの予防および/または治療のためのケイ素含有生分解性物質であって、ケイ素含有生分解性物質がポリヒドロキシケイ酸エチルエステル化合物であるケイ素含有生分解性物質に関する。本発明は、インターロイキン-1βおよび/またはインターロイキン-6および/またはインターロイキン-8活性の増加を伴う疾患、ならびに/あるいは、インターロイキン-1βおよび/またはインターロイキン-6および/またはインターロイキン-8の活性低下が治癒過程に有益である疾患ただし、創傷欠陥、例えば慢性糖尿病性神経症性潰瘍、慢性下腿潰瘍、床ずれ、二次癒合感染創、非刺激性一次癒合創傷、例えば特に解離性裂傷若しくは擦傷は除外するの予防および/または治療のための生分解性ポリヒドロキシケイ酸エチルエステル化合物の使用も含む。本発明は、以下の特許文献:独国特許第19609551号、国際公開第01/42428号、欧州特許出願第1262542号、国際公開第2006/069567号、国際公開第2008/086970号、国際公開第2008/148384号、PCT/EP2008/010412およびPCT/EP2009/004806に記載される発明の物質の使用の発明を包含しない。創傷欠陥、例えば慢性糖尿病性神経症性潰瘍、慢性下腿潰瘍、床ずれ、二次癒合感染創、非刺激性一次癒合創傷、例えば特に解離性裂傷若しくは擦傷の治療のための、ポリヒドロキシケイ酸エチルエステル繊維不織布材の多層ドレッシングの構成要素としての使用が国際公開第2006/069567号に記載されている。欧州特許出願第1262542号には、本発明のポリヒドロキシケイ酸エチルエステル化合物の種々の再生医療用途が記載されている。本発明に従う用語再生医療用途は、欧州特許出願第1262542号に記載される生成物、方法および用途を対象とする。したがって、これらが本発明の課題に関連する場合には、本発明は欧州特許出願第1262542号で論じられる発明に従うケイ素含有生分解性物質の再生医療の使用を含まない。用語ポリヒドロキシケイ酸エチルエステル化合物は、一般式:H[OSi8O12OHx6-xnOH式中、xは2~5であり、n>1ポリマーであるの本発明に従う全ての化合物を表す。本発明のケイ素含有生分解性物質は、好ましくは繊維状、繊維マトリックス、粉末、モノリスおよび/またはコーティングの形態の物質である。このケイ素含有生分解性物質は、下記に記載する方法に従って製造することができる:a少なくとも1つのテトラエトキシシランの加水分解/縮合反応b単相溶液を生成するための、好ましくは反応系の穏やかな混合と同時に行うエバポレーションc単相溶液の冷却、およびdシリカゾル材料を生成するための熟成e繊維または繊維マトリックスを生成するためのシリカゾル材料からのスレッドの取り出し、および/または、粉末を生成するためのシリカゾル材料の乾燥、特に噴霧乾燥若しくは凍結乾燥、および場合により液体調製物を生成するための該粉末の溶媒への溶解、および/または、ケイ素含有生分解性物質によりコーティングする物品へのシリカゾル材料のコーティング、および/または、モノリスを生成するためのシリカゾル材料の型への流し込み。本発明によれば、本発明のケイ素含有生分解性物質は、好ましくは繊維状、繊維マトリックス不織布、粉末、液体調製物および/またはコーティングである。本発明の別の実施態様においては、工程aにおいて、テトラエトキシシランを、0~≦7の初期pHで、場合により水溶性溶媒、好ましくはエタノールの存在下、0~80°Cの温度で酸触媒し、工程bにおいて、4°Cで10s-1の剪断速度で0.5~2Pasの範囲の粘度まで単相溶液をエバポレートして、本発明のケイ素含有生分解性物質を前述のとおり製造する。本発明の別の実施態様においては、工程aにおける酸触媒反応を、ケイ素化合物に対して、1:1.7~1:1.9、好ましくは1:1.7~1:1.8の範囲のモル比の硝酸水溶液により行い、本発明のケイ素含有生分解性物質を前述のとおり製造する。工程aにおける加水分解/縮合反応は、好ましくは20~60°Cの、好ましくは20~50°Cの温度範囲で、少なくとも1時間行う。好ましくは、工程aにおける加水分解/縮合反応は数時間、例えば8~16時間行う。また、この反応を4週間の期間で行うこともできる。本発明の好ましい実施態様において、工程bは、混合が可能である密閉装置好ましくは、回転式エバポレータおよび/または攪拌槽内で、1~1013mbarの、好ましくは600mbar未満<600mbarの圧力下で、場合により、エバポレートする成分の分圧を1~8m3/h好ましくは2.5~4.5m3/hに低下させるための化学的不活性キャリアガスを連続供給しながら、30~90°C、好ましくは60~75°C、より好ましくは60~70°Cの反応温度で、かつ、好ましくは最大80回転/分好ましくは20~80回転/分で反応系を穏やかに攪拌しながら、4°Cで10s-1の剪断速度で0.5~30Pasの、好ましくは4°Cで10s-1の剪断速度で0.5~2Pasの、特に好ましくは4°Cで10s-1の剪断速度で測定した約1Pasの混合物の粘度までエバポレーションすることにより溶媒水、エタノールを除去しながら行う。本発明の別の実施態様において、ケイ素含有生分解性物質を工程cにおいて、好ましくは2~4°Cまで冷却する。熟成工程dは、好ましくはこの低温下で行う。熟成は数時間または数日、最大で3~4週間行ってもよい。工程dにおける熟成は、4°Cで10s-1の剪断速度で30~100Pasのゾルの粘度および2~5の損失係数4°C、10s-1、1変形まで行う。工程eにおけるシリカゾル材料からのスレッドの取り出しは、好ましくは紡糸工程により行う。前記紡糸工程は、例えば独国特許第19609551号および独国特許出願第102004063599号に記載されるような通常の条件で行うことができる。粉末を生成するためのシリカゾルの乾燥は、好ましくは噴霧乾燥または凍結乾燥により行う。粉末は、モノリスの粉砕および破砕または本発明の繊維の粉砕および破砕により得ることができる。液体調製物を生成するために、この粉末を溶媒に溶解させる。適当な溶媒は、用途に応じて例えば、注入用溶液または懸濁液水性若しくは油性である。ケイ素含有生分解性物質によりコーティングされる物品は、好ましくはシリカゾル材料で被覆され、物品をシリカゾルに浸すことにより、シリカゾルの散布により、またはスピンコーティングあるいは噴霧により被覆される。工程dのシリカゾル材料を、モノリスを生成するために型に流し込み、その後乾燥させることができる。さらに、本発明のケイ素含有生分解性物質に関するより具体的な情報は、独国特許第19609551号、国際公開第01/42428号、欧州特許出願第1262542号、国際公開第2006/069567号、国際公開第2008/086970号、国際公開第2008/148384号、PCT/EP2008/010412およびPCT/EP2009/004806に見出すことができる。本発明の意味において、表現生分解性は、一般的な組織再生例えば創傷の間の典型的な条件に物質をさらした場合に、分解する本発明のポリヒドロキシケイ酸エチルエステル化合物の特性を意味する。本発明のポリヒドロキシケイ酸エチルエステル化合物は、本発明の意味において、特に、37°Cに温度調整された0.05Mのトリス緩衝液pH7.4Fluka93371中に完全に溶解した48時間後、好ましくは36時間後、とりわけ好ましくは24時間後に生物学的に分解性若しくは生分解性である。サイトカインおよびケモカインは、感染症、けがおよびガンに対する炎症および反応を制御する。いくつかのサイトカインが外因性および内因性物質に対する反応を増強させるのに対して、別のサイトカインは炎症を抑えることにより治癒を促進する。ほとんど全ての炎症誘発サイトカインの発現および生成は、炎症反応との関係において、NFκb転写因子により制御されるシグナル経路を介して制御されている。したがって、NFκb転写因子は、インターロイキン-1β、インターロイキン-6およびインターロイキン-8の誘導における主要調節分子でもある。インターロイキン-1β、インターロイキン-6およびインターロイキン-8は、炎症増強または炎症開始サイトカインであり、これは、発熱、炎症、組織破壊および場合によりショックおよび死亡を伴う。したがって、IL-1βおよび/またはIL-6および/またはIL-8の生物活性を下げることは、種々の治療手段の目的となり、多数の炎症性疾患においてうまく適用されている。用語インターロイキン-1βおよび/またはインターロイキン-6および/またはインターロイキン-8活性の増加を伴う疾患、ならびに/あるいは、インターロイキン-1βおよび/またはインターロイキン-6および/またはインターロイキン-8の活性低下が治癒過程に有益である疾患には、好ましくは以下の疾患が含まれる:自己免疫疾患、アレルギー、腸炎、大腸炎、胃炎、関節炎、心筋炎、皮膚炎、耳炎、肺炎、ショック肺、血液凝固障害、炎症性骨/関節疾患、関節リウマチ、敗血症、敗血性ショック、移植後後遺症、急性および慢性炎症、炎症性大腸炎、移植片対宿主病、ショック、脳卒中、急性呼吸器症候群ARDS、乾癬、再狭窄、エイズ、悪液質、頭蓋脳外傷、アレルギー、寄生性感染症、アレルギー性鼻炎、アレルギー性喘息、アトピー性皮膚炎、多発性硬化症、全身性エリテマトーデス、移植片対宿主病、移植片拒絶反応、喘息および慢性閉塞性肺疾患、慢性胃炎、皮膚の急性および慢性炎症、乾癬、皮膚アレルギー、寄生性皮膚感染症、アトピー性皮膚炎、特に神経皮膚炎、皮膚筋炎、尋常性天疱瘡および/またはその他の局所的および全身性感染症。自己免疫疾患には、特に以下の疾患が含まれる:円形脱毛症、抗リン脂質症候群、筋萎縮性側索硬化症、多腺性内分泌障害-カンジダ症-外胚葉性ジストロフィー多腺性自己免疫疾患、側頭動脈炎、アテローム性動脈硬化症、自己免疫腸疾患、CREST症候群、クローン病、皮膚筋炎、ジューリング疱疹状皮膚炎、真性糖尿病1型、後天性表皮水疱症、線維筋痛、慢性自己免疫胃炎、グッドパスチャー症候群、ギランバレー症候群、橋本甲状腺炎、PANDAS、甲状腺機能亢進症、特発性血小板減少性紫斑病、膠原病、若年性関節リウマチ、冠動脈性心疾患、頭蓋下顎機能障害、クリオグロブリン血症、寒冷凝集素症、硬化性苔癬、線状IgA水疱症、ライム関節炎、エリテマトーデス、混合性結合組織病、アジソン病、バセドー病、重症筋無力症、ナルコレプシー、尋常性天疱瘡、悪性貧血ビールマー病、ヴェールホーフ病、重症筋無力症、多発性筋炎、原発性胆汁性肝硬変、リウマチ性多発筋痛、関節リウマチ、シェーグレン症候群、硬皮症、全身強直性症候群、交感性眼炎、巨細胞性動脈炎、潰瘍性大腸炎、脈管炎、ヴェゲナー肉芽腫症、ベーチェット病、自己免疫肝炎、水疱性類天疱瘡、脂漏性天疱瘡、多発性血管炎、多発神経障害、ライター症候群、リウマチ熱、チャーグストラウス症候群、副鼻腔炎、サルコイドーシス、高安動脈炎、トキソプラズマ症、糸球体腎炎、橋本甲状腺炎、ベーチェット病、再発性多発軟骨炎、全軟骨炎、全身性軟骨軟化症、多発性軟骨炎、多腺性自己免疫不全症、シェーンラインヘノッホ紫斑病アナフィラキシー性紫斑病、アレルギー性血管炎、白斑、セリアック病、自己免疫性腎炎および血管炎および/または自己免疫性白血病。本発明の化合物により好ましくは治療される疾患は、皮膚の急性および慢性炎症、乾癬、皮膚アレルギー、寄生性皮膚感染症、アトピー性皮膚炎、特に神経皮膚炎、皮膚筋炎および/または尋常性天疱瘡である。ポリヒドロキシケイ酸エチルエステル化合物の適する投与量は、一般的に、1日あたり総量で0.001~100mg/kg体重であり、1回または複数回で投与する。好ましくは、1日あたり0.01~25mg/kg、より好ましくは0.1~5mg/kgの投与量で使用する。しかしながら、ポリヒドロキシケイ酸エチルエステル化合物の生分解特性は、長期間、この化合物を高い投与量で投与することができ、例えばモノリスの形態の蓄積として体内例えば皮下で分解されることも意味する。本発明の物質またはそれらの前駆体例えば、上記の工程dのシリカゾルは、医薬品において一般的な担体物質、フィラー、崩壊調整剤、バインダー、潤滑剤、吸収剤、希釈剤、香料調整剤、顔料等を所望の投与量に代えて調製することができる。Remington’sPharmaceuticalScience、第15版、Mack出版社、イーストペンシルベニア1980が参照される。本発明の物質を、所望の経口、経粘膜例えば、舌下腺、口腔、直腸、鼻腔または膣、非経口例えば、皮下、筋肉内、ボーラス注入、動脈内、静脈内、経皮経路または局所的例えば、皮膚上への直接投与または露出器官若しくは創傷への局所塗布の投与形態において投与することができる。経口投与について、特に、タブレット、被覆タブレット、フィルム被覆タブレット、カプセル、ピル、粉末、顆粒、ペースト、懸濁液、エマルションまたは溶液を考慮してよい。タブレット、被覆タブレット、カプセル等は、例えば、上述したように、工程dで得られたシリカゾル材料を、モノリスを生成するためにタブレット状またはカプセル状の型に流し込むことにより得ることができる。しかしながら、上述した粉末状の本発明の物質を用いて、タブレットおよびカプセルを一般的な方法により調製することもできる。既知の添加剤、例えば、デキストロース、糖、ソルビトール、マンニトール、ポリビニルピロリドンなどの希釈剤、トウモロコシデンプンまたはアルギン酸などの崩壊剤、デンプンまたはゼラチンなどのバインダー、ステアリン酸マグネシウムまたはタルクなどの潤滑剤、および/またはカルボキシポリメチレン、カルボキシメチルセルロース、酢酸フタル酸セルロースまたは酢酸ポリビニルなど蓄積効果を達成するための薬剤を、本発明の物質若しくはそれらの前駆体に添加することができる。また、タブレットは複数の層から構成されていてもよい。本発明の物質を含むカプセルは、例えば、本発明の物質若しくはそれらの前駆体と不活性担体例えば、ラクトースまたはソルビトールを混合し、それらをゼラチンカプセルによりカプセル化することにより調製することができる。それに対して、被覆タブレットは、タブレットと同様にして調製されたコアをタブレットコーティングにおいて通常使用される薬剤例えば、ポリビニルピロリドンまたはシェラック、アラビアゴム、タルク、二酸化チタンまたは糖でコーティングすることにより調製することができる。被覆タブレットのシェルも複数の層からなっていてよく、上述したタブレット用の添加剤を使用することができる。非経口投与、注射および点滴調製物を使用することもできる。関節注射について、対応して調製された結晶懸濁液を使用することもできる。筋肉注射については、例えば注射または懸濁用の水溶液および油性溶液ならびに対応するデボー製剤などの液体調製物を適用できる。直腸投与に関して、全身治療若しくは局所治療のいずれに対しても本発明の物質を、坐薬、カプセル、溶液例えば浣腸の形態および軟膏の形態で使用することができる。さらに、調製物として膣用薬剤を挙げることができる。注射若しくは懸濁液用の溶液などの液体調製物は、例えば、上述した粉末状の本発明の物質に適当な水溶液または油性溶液を加えることにより得ることができる。別の種類の調製物は、当業者に既知である。本発明の物質の溶液若しくは懸濁液は、サッカリン、チクロまたは糖などの薬剤の味覚改良剤およびバニラまたはオレンジ抽出物などの香味料をさらに含むことができる。さらに、本発明の物質は、カルボキシメチルセルロースナトリウムなどの懸濁化助剤またはp-ヒドロキシベンゾエートなどの防腐剤を含むことができる。適当な坐薬は、例えば、適切な担体例えば、天然脂肪若しくはポリエチレングリコールまたはそれらの誘導体を混合することにより調製することができる。経皮投与に関しては、または局所投与用のゲル、軟膏、脂肪軟膏、クリーム、ペースト、粉末、ミルクおよびチンキとしての調製物に関しては、パッチが可能である。絆創膏は、先行技術において記載されるように、好ましくは本発明の物質から作られた繊維または繊維マトリックス不織布からなる。本発明の別の実施態様においては、本発明の物質若しくはそれらの前駆体を、例えば被覆すべき物質若しくは物品を上述した工程dにおけるシリカゾル材料に浸漬することにより、前記シリカゾル材料を散布またはスピンコートあるいは噴霧することによる被覆工程により被覆させることができる。上述した投与形態は、製造工程で添加することのできる他の活性医薬成分を含んでいてよい。1.ポリヒドロキシケイ酸エチルエステルからの本発明の繊維マトリックスの調製加水分解/縮合反応の誘導物質として、1124.98gのTEOSテトラヒドロキシシランを攪拌容器内に投入した。313.60gのエタノールを溶媒として加えた。混合物を攪拌した。これとは別に、1NのHNO355.62gを水120.76gで希釈し、TEOS-エタノール混合物に添加した。混合物を18時間攪拌した。その後、この工程により得られた混合物を、担体流を供給して攪拌60回転/分しながら、1Pasの動的粘度剪断速度10s-1、4°Cまで、62°Cの温度でエバポレートした。その後、密閉されたポリプロピレン熟成ビーカーにおいて溶液を、安静下で直立させて、約55Pasの動的粘度剪断速度10s-1、4°Cおよび3.0の損失係数まで、4°Cの温度で熟成させた。次いで、熟成により得られたゾルを繊維に紡いだ。繊維の製造は、一般的な紡織装置において行った。このために、-15°Cまで冷却した圧縮シリンダーに紡織材料を充填した。紡織材料にノズルを介して圧力をかけた。局部温度に応じて、またそれによる紡織材料の粘度に応じて、形成された紡糸スレッドは約50μmの直径を有していた。流動性のハチミツ様材料は、圧縮シリンダーの下部に配置された2mの長さの紡織シャフト内に自重により落下した。温度は25°C、相対湿度は19であった。スレッドが交換台上に達した際、それらは実質的に円筒形を保持していたが、未だ流動性であり、それらの接触面で繊維束不織布として互いに接着した。2.ケラチノサイトにおける構成的および誘導インターロイキン-1β合成実施例1においてポリヒドロキシケイ酸エチルエステル図においてはPKSEEと略するから調製した繊維マトリックスの、ケラチノサイトにおける構成的インターロイキン-1β合成への影響を確認するために、各ウェルに200000個のケラチノサイトと3mlの成長培地を含む6ウェル細胞培養プレートを使用した。次いで、この細胞培養プレートを適当なプラスチックハンガーを取り付けた。ポリヒドロキシケイ酸エチルエステル化合物の試験の場合、それぞれ1cm2のポリヒドロキシケイ酸エチルエステル繊維マトリックスをハンガーに注入し、1mlの培地で覆った。コントロールでは、ハンガーに1mlの培地を補充した。プラスチックハンガーの内容物を、薄膜により細胞培養培地から分離した。しかしながら、薄膜の浸透性により、ハンガーの内容物と細胞培養培地との間で溶解物質の交換をすることができる。培養プレートを2~4日間培養した。その後、細胞培養上清中のインターロイキン-1βの絶対量および相対量をELISA分析[ヒトIL-1βELISAキット:RDSystems製]により測定した。図1aは、培養後72時間での構成的インターロイキン-1β合成の著しくかつ大幅な低下スチューデントtテストを示す。初めの24時間にIL-1β500ユニット/mlを加えることによりケラチノサイトを活性化する点で異なる以外は、同様にして別の試験を行った。次いで、数回洗浄することにより、外因的に加えたIL-1βを培養物から除去し、培養物を24時間通常成長培地で培養した。図1bは、未処理培養物と比較して、本発明の物質で処理したケラチノサイト培養物の誘導インターロイキン1β合成における著しくかつ大幅な低下スチューデントtテストを示す。3.ケラチノサイト、内皮細胞および線維芽細胞における構成的および誘導インターロイキン-6合成インターロイキン-1βの代わりに、細胞培養上清中のインターロイキン-6の絶対量および相対量をELISA分析[ヒトIL-6ELISAキット:RDSystems製]により測定した以外は実施例2に記載されたのと同様の試験を行った。図2aは、培養後72時間での構成的インターロイキン-6合成の著しくかつ大幅な低下スチューデントtテストを示す。初めの24時間にIL-1β500ユニット/mlを加えることによりケラチノサイトを活性化する点で異なる以外は、同様にして別の試験を行った。次いで、数回洗浄することにより、外因的に加えたIL-1βを培養物から除去し、培養物を24時間通常成長培地で培養した。図2bは、未処理培養物と比較して、本発明の物質で処理したケラチノサイト培養物の、IL-1βにより誘導されたインターロイキン-6合成における著しくかつ大幅な低下スチューデントtテストを示す。ケラチノサイトの代わりに内皮細胞および線維芽細胞に対して、同様の試験を行った。図3aは、培養後72時間での内皮細胞における構成的インターロイキン-6合成の著しくかつ大幅な低下スチューデントtテストを示す。図3bは、72時間後の内皮細胞におけるIL-1β誘導インターロイキン-6合成の著しくかつ大幅な低下スチューデントtテストを示す。図4aは、培養後72時間での線維芽細胞における構成的インターロイキン-6合成の著しくかつ大幅な低下を示すスチューデントtテスト。図4bは、線維芽細胞におけるIL-1β誘導インターロイキン-6合成の著しくかつ大幅な低下スチューデントtテストを示す。4.ケラチノサイト、内皮細胞および線維芽細胞における構成的および誘導インターロイキン-8合成インターロイキン-1βの代わりに、細胞培養上清中のインターロイキン-8の絶対量および相対量をELISA分析[ヒトIL-8ELISAキット:RDSystems製]により測定した以外は実施例2に記載されたのと同様の試験を行った。図5aは、培養後72時間での構成的インターロイキン-8合成の著しくかつ大幅な低下スチューデントtテストを示す。さらに、初めの24時間にIL-1β500ユニット/mlを加えることによりケラチノサイトを活性化する点で異なる以外は、同様にして別の試験を行った。次いで、数回洗浄することにより、外因的に加えたIL-1βを培養物から除去し、培養物を24時間通常成長培地で培養した。図5bは、未処理培養物と比較して、本発明の物質で処理したケラチノサイト培養物の、IL-1βにより誘導されたインターロイキン-8合成における著しくかつ大幅な低下スチューデントtテストを示す。ケラチノサイトの代わりに内皮細胞および線維芽細胞に対して、同様の試験を行った。図6aは、培養後72時間での内皮細胞における構成的ンターロイキン-8合成の著しくかつ大幅な低下スチューデントtテストを示す。図6bは、72時間後の内皮細胞におけるIL-1β誘導インターロイキン-8合成の著しくかつ大幅な低下スチューデントtテストを示す。図7aは、培養後72時間での線維芽細胞における構成的インターロイキン-8合成の著しくかつ大幅な低下を示すスチューデントtテスト。図7bは、線維芽細胞におけるIL-1β誘導インターロイキン-8合成の著しくかつ大幅な低下スチューデントtテストを示す。図1a、2a、3a、4a、5a、6aおよび7a:;p<0.05コントロールとの比較;n=9図1b、2b、3b、4b、5b、6bおよび7b:;p<0.05コントロールとの比較;n=12統計評価はスチューデントtテストにより行った。